СПОСОБ ПОЛУЧЕНИЯ РЕАКЦИОННОСПОСОБНОЙ ПОЛИУРЕТАНОВОЙ ЭМУЛЬСИИ

1. Способ получения реакционноспособной полиуретановой эмульсии для пропитывающего состава и/или покрытия для текстильных поверхностей, при котором в ходе реакции полиолов с диизоцианатами в недостатке или в ходе реакции полиолов в комбинации с ди- и/или триолами с диизоцианатами в недостатке, получают средневязкие, оканчивающиеся группами OH форполимеры, которые смешивают с внешним эмульгатором и для последующего сшивания оканчивающихся группами OH форполимеров добавляют ди-, три- и/или полиизоцианат.
2
2
2. Способ по п.1, при котором для получения не поддерживающего горение пропитывающего состава и/или покрытия текстильных поверхностей полиолы в присутствии (ди- или более) функционализированных группами OH- или NH-огнезащитных средств подвергают реакции с диизоцианатами в недостатке или полиолы в комбинации с ди- и/или триолами а также с ди- или более OH- или NH-функционализированными огнезащитными средствами подвергают реакции с диизоцианатами в недостатке.
2
3. Способ по п.2, при котором в качестве ди- или более OH- или NH-функционализированных огнезащитных средств применяют
2
- оканчивающийся двумя или тремя группами OH- или NH-фосфиноксид,
2
- оканчивающийся двумя или тремя группами OH- или NH-олигомерный фосфат,
2
- оканчивающийся двумя или тремя группами OH- или NH-триарилфосфат,
2
- оканчивающийся двумя группами OH- или NH-диарилалкилфосфат или
- реакционноспособные P(III)-фосфорные полиолы.
2
4. Способ по п.2 или 3, при котором ди- или более OH- или NH-функционализированное огнезащитное средство применяют в количестве в интервале от 10 мас.% до 50 мас.%, предпочтительно от 15 мас.% до 35 мас.%, по отношению к общей массе текстиля.
2
2
5. Способ по п.1, при котором для получения антимикробного пропитывающего состава и/или покрытия текстильных поверхностей полиолы подвергают реакции, в присутствии антимикробного средства или биоцида, которые имеют две или более функциональные группы, способные к присоединению к изоцианату, предпочтительно OH- или NH-группы, с диизоцианатами в недостатке или полиолы в комбинации с ди- и/или триолами, а также антимикробными средствами или биоцидами, которые имеют две или более функциональные группы, способные к присоединению к изоцианату, предпочтительно OH- или NH-группы, подвергают реакции с диизоцианатами в недостатке.
2
6. Способ по п.5, при котором в качестве антимикробного средства или биоцида применяют четвертичные аммониевые соединения или же соединения пиридиния, которые имеют по меньшей мере один алкильный радикал с длиной, большей или равной десяти атомам углерода, а также две или более функциональных групп, способных к присоединению к изоцианату, предпочтительно OH- или NH-групп в качестве заместителей.
2
7. Способ по п.5 или 6, при котором антимикробные средства или биоциды, которые имеют две или более функциональные группы, способные к присоединению к изоцианату, предпочтительно OH- или NH-групп, применяют в количестве в интервале от 2 мас.% до 15 мас.%, предпочтительно от 5 мас.% до 10 мас.%, по отношению к общей массе текстиля.
2
8. Способ по п.1, при котором для антимикробного пропитывающего состава и/или покрытия текстильных поверхностей полиолы в комбинации с ди- и/или триолами подвергают реакции с диизоцианатами в недостатке и посредством этого получают средневязкие, оканчивающиеся группами ОН форполимеры, которые смешивают с внешним эмульгатором и для последующего сшивания оканчивающихся группами ОН форполимеров добавляют три- и/или полиизоцианаты, которые перед этим подвергают реакции с взятым в недостатке антимикробным средством или биоцидом, который имеет функциональную группу, способную к присоединению к изоцианату, предпочтительно OH- или NH-группу.
2
9. Способ по п.8, при котором в качестве антимикробного средства или биоцида применяют четвертичные аммониевые соединения или же соединения пиридиния, которые имеют по меньшей мере один алкильный радикал с длиной, большей или равной десяти атомам углерода, а также две или более функциональных групп, способных к присоединению к изоцианату, предпочтительно OH- или NH-группы, в качестве заместителей.
2
10. Способ по п.8 или 9, при котором антимикробные средства или биоциды, которые имеют функциональную группу, способную к присоединению к изоцианату, в частности OH- или NH-группу, применяют в количестве в интервале от 2 мас.% до 15 мас.%, предпочтительно от 5 мас.% до 10 мас.%, по отношению к общей массе текстиля.
11. Способ по п.1, при котором для гидрофильного пропитывающего состава и/или покрытия текстильных поверхностей полиолы в присутствии полярных, неиногенных сополимеров в качестве гидрофильного средства подвергают реакции с диизоцианатами в недостатке, или полиолы в комбинации с ди- и/или триолами, а также полярными, неионогенными сополимерами в качестве гидрофильных средств подвергают реакции с диизоцианатами в недостатке, или в качестве полиола гидрофильный простой полиэфирполиол реагирует с диизоцианатами в недостатке.
12. Способ по п.11, при котором в качестве гидрофильного средства применяют простой полиэфирполиол на основе этиленоксида и/или пропиленоксида или, соответственно их производных или сополимеров с молекулярной массой от 400 до 6000.
13. Способ по п.11 или 12, при котором гидрофильные средства применяют в количестве в интервале от 5 мас.% до 80 мас.%, предпочтительно от 5 мас.% до 35 мас.%, по отношению к общему количеству форполимера.
2
2
14. Способ по п.1, при котором для грязеотталкивающего пропитывающего состава и/или покрытия текстильных поверхностей полиолы в присутствии ди- или более OH- или NH-функционализированных грязеотталкивающих средств подвергают реакции с диизоцианатами в недостатке или полиолы в комбинации с ди- и/или триолами, а также ди- или более OH- или NH-функционализированными грязеотталкивающими средствами подвергают реакции с диизоцианатами в недостатке.
2
15. Способ по п.14, при котором в качестве ди- или более OH- или NH-функционализированных грязеотталкивающих средств применяют фторированные полиолы, в частности линейные или разветвленные перфторполиолы на основе фторированных полиметиленоксида, полиэтиленоксида, полипропилен- или политетраметиленоксида или их сополимеров с молекулярной массой от 500 до 6000.
16. Способ по п.14 или 15, при котором грязеотталкивающие средства применяют в количестве в интервале от 5 мас.% до 85 мас.%, предпочтительно от 10 мас.% до 20 мас.%, по отношению к общей массе форполимера.
17. Способ по п.2, при котором полиолы без или в комбинации с ди- и/или триолами, а также без или в комбинации с OH-функционализированными огнезащитными средствами, антимикробными, гидрофильными или грязеотталкивающими средствами подвергают реакции с диизоцианатами в молярном соотношении OH/NCO от 2 к 1 до 6 к 5.
18. Способ по п.1, в котором применяют полиолы на основе
- полиадипата с молекулярной массой от 400 до 6000,
- поликапролактона с молекулярной массой от 450 до 6000,
- поликарбоната с молекулярной массой от 450 до 3000,
- сополимера поликапролактона и политетрагидрофурана с молекулярной массой от 800 до 4000,
- политетрагидрофурана с молекулярной массой от 450 до 6000,
- гидрофобного простого полиэфирполиола с молекулярной массой от 400 до 6000,
- сложного эфира жирной кислоты с молекулярной массой от 400 до 6000 и/или
- полисилоксанов, функционализированных органическими концевыми группами с молекулярной массой от 340 до 4500.
19. Способ по п.1, в котором для реакции полиолов без или в комбинации с ди- и/или триолами, а также без или в комбинации с OH-функционализированными огнезащитными средствами, антимикробными, гидрофильными или грязеотталкивающими средствами, с диизоцианатами применяют алифатические и/или циклоалифатические диизоцианаты, такие как гексаметилендиизоцианат, изофорондиизоцианат, 1,4-циклогександиизоцианат, 1-метил-2,4-циклогександиизоцианат, 1-метил-2,6-циклогександиизоцианат, 4,4'-дициклогексилметандиизоцианат, 2,4-дициклогексилметандиизоцианат, 2,2'-дициклогексилметандиизоцианат и/или их изомерные смеси.
20. Способ по п.1, в котором для получения оканчивающихся группами ОН форполимеров полиолы без или в комбинации с ди- и/или триолами, а также без или в комбинации с OH-функционализированными огнезащитными средствами, антимикробными, гидрофильными или грязеотталкивающими средствами при температуре от 80°C до 140°C, предпочтительно при 120°C, подвергают реакции с диизоцианатами.
21. Способ по п.1, при котором применяют от 2,5 до 15 мас.ч. эмульгатора, предпочтительно от 5 до 10 мас.ч. эмульгатора по отношению к 100 мас.ч. форполимера.
22. Способ по п.1, в котором применяют анионогенный и/или неионогенный эмульгатор, в частности на основе этоксилата жирного спирта и/или лаурилсульфата натрия.
23. Способ по п.1, в котором к по меньшей мере одному полиолу и/или полученному в ходе реакции, оканчивающемуся группой ОН форполимеру добавляют по меньшей мере один полиол на основе полисилоксана, функционализированного органическими концевыми группами.
24. Способ по п.23, при котором в качестве полисилоксана применяют оканчивающиеся группами ОН полисилоксаны с молекулярной массой от 340 до 4500.
25. Способ по п.1, в котором эквивалентное соотношение свободных OH-групп форполимера к изоцианатным группам ди-, три- и/или полиизоцианата выбрано из интервала от 0,8:1,0 до 1:2, предпочтительно от 1:1,2 до 1:1,8.
26. Способ по п.1, в котором применяют от 5 до 50 мас.ч. эмульгатора, предпочтительно от 15 до 25 мас.ч. эмульгатора по отношению к 100 мас.ч. ди-, три- и/или полиизоцианата.
27. Способ по п.1, в котором реакцию получения форполимера и/или реакцию сшивания проводят без катализатора.
28. Способ по п.1, в котором текстильные полотна пропитывают или покрывают реакционноспособной полиуретановой эмульсией для пропитывающего состава и/или покрытия, а затем высушивают.
29. Способ по п.28, при котором в процессе сушки одновременно происходит реакция последующего сшивания еще свободных OH-групп форполимера с ди-, три- и/или полиизоцианатами с образованием разветвленных полиуретанов.
30. Способ по п.1, в котором реакционноспособной полиуретановой эмульсией текстильные поверхности обрабатывают и отделывают до получения похожих на кожу, в частности похожих на велюр изделий.
31. Мягкий полиуретан с твердостью по Шору A от 45 до 60, полученный способом по любому из пп.1-30 и затем высушенный.
32. Способ по п.1, при котором с помощью реакционноспособной полиуретановой эмульсии или же мягкого полиуретана получают текстильные поверхности с не поддерживающей горение, антимикробной, гидрофильной, водоотталкивающей или грязеотталкивающей пропиткой и/или покрытием для технических, медицинских, гражданских и/или военных областей применения в виде одежды, такой как спецодежда, рабочая защитная одежда или спортивная одежда, обивочных поверхностей, обшивок, обивочных материалов для мебели, матрасов, а также кроватей, занавесок, ламелей, обоев, постельного белья, палаток, рюкзаков, геотекстиля, изделий для гигиены или очистки, как например, для фильтров или кухонных полотенец.